(57)【要約】【課題】半導体材料の塗布膜に気体を吹き付けて乾燥時間を短縮し、乾燥むらを低減することにより、大きな面積の半導体層を、均一に、低コストで成膜する半導体の成膜方法、および半導体層を成膜する製造装置を提供する。【解決手段】基板上に半導体層を成膜する成膜方法において、溶媒を含む半導体材料を基板上に塗布する工程の後に、基板の前記溶媒を含む半導体材料の塗布面に対して、溶媒を蒸発させるために気体を吹き付ける工程を有する、ことを特徴とする半導体層の成膜方法。【選択図】図２
2007134629.tif 000002
【特許請求の範囲】
【請求項１】
基板上に半導体層を成膜する成膜方法において、
前記基板上に溶媒を含む半導体材料を塗布した後、前記基板上の塗布面に気体を吹き付ける工程を有する、
ことを特徴とする半導体層の成膜方法。
【請求項２】
前記気体の温度が、前記溶媒の蒸発温度よりも高いことを特徴とする請求項１に記載の半導体層の成膜方法。
【請求項３】
予め定められた温度を有するテーブル上に載置された前記基板に、気体を吹き付けることを特徴とする請求項１または２に記載の半導体層の成膜方法。
【請求項４】
前記基板上に少なくともソース電極とドレイン電極が設けられ、
前記気体を吹き付ける工程では、前記ソース電極と前記ドレイン電極との間に流れる電流の方向と平行方向に気体を吹き付けることを特徴とする請求項１乃至３のいずれか１項に記載の半導体層の成膜方法。
【請求項５】
前記気体を吹き付ける工程では、
前記基板の基板面に対して気体を吹き付ける角度が４５°以下である、
ことを特徴とする請求項４に記載の半導体層の成膜方法。
【請求項６】
前記半導体層に、チオフェンオリゴマー類、ポリチオフェン類、またはシリルエチニルペンタセン類のうちの少なくとも１つが含有されていることを特徴とする請求項４または５に記載の半導体層の成膜方法。
【請求項７】
前記基板上に少なくともソース電極、ドレイン電極から構成される複数の半導体素子を形成する場合において、
前記基板上に形成された前記半導体素子の前記ソース電極、前記ドレイン電極は、前記ソース電極と前記ドレイン電極の間を電流が流れる方向が、同一方向になるように配置されている、
ことを特徴とする請求項４乃至６の何れか１項に記載の半導体層の成膜方法。
【請求項８】
基板上に半導体層を成膜する製造装置において、
基板の表面に溶媒を含む半導体材料を塗布する塗布装置と、
前記基板上の前記溶媒を含む半導体材料の塗布面に対して、気体を吹き付ける気体吹き付け装置と、
を有することを特徴とする半導体層を成膜する製造装置。
【請求項９】
前記気体吹き付け装置は、
前記溶媒を蒸発させるために必要な温度に気体を加熱する加熱装置を備えることを特徴とする請求項８に記載の半導体層を成膜する製造装置。
【請求項１０】
前記半導体層を成膜する製造装置は、
予め定められた温度に設定可能な、前記基板を載置するテーブルを有し、
前記気体吹き付け装置は、前記テーブルに載置された前記基板の前記溶媒を含む半導体材料の塗布面に対して気体を吹き付ける、
ことを特徴とする請求項８または９に記載の半導体層を成膜する製造装置。
【発明の詳細な説明】
【技術分野】
【０００１】
本発明は、成膜を行って半導体層を形成する半導体層の成膜方法、及び、半導体層を成膜する製造装置に関する。
【背景技術】
【０００２】
情報端末の普及に伴い、コンピュータ用のディスプレイとしてフラットパネルディスプレイに対するニーズが高まっている。またさらに情報化の進展に伴い、従来紙媒体で提供されていた情報が電子化されて提供される機会が増え、薄くて軽い、手軽に持ち運びが可能なモバイル用表示媒体として、電子ペーパーあるいはデジタルペーパーへのニーズも高まりつつある。このような背景から平板型のディスプレイ装置の開発が進められるようになってきた。
【０００３】
一般に平板型のディスプレイ装置においては液晶、有機ＥＬ、電気泳動などを利用した素子を用いて表示媒体を形成している。またこうした表示媒体では画面輝度の均一性や画面書き換え速度などを確保するために、画像駆動素子として薄膜トランジスタ（以下ＴＦＴと呼ぶ）により構成されたアクティブ駆動素子を用いる技術が主流になっている。
【０００４】
ここでＴＦＴ素子は、通常、ガラス基板上に、主にａ−Ｓｉ（アモルファスシリコン）、ｐ−Ｓｉ（ポリシリコン）などの半導体薄膜や、ソース、ドレイン、ゲート電極などの金属薄膜を基板上に順次形成していくことで製造される。
【０００５】
従来は、基板上にバスラインや電極パターン、半導体層を形成するために、フォトリソグラフィ技術（以下、フォトリソグラフィ法ともいう）で回路形状にパターニングするのが一般的である。フォトリソグラフィ技術とは、パターニングしたい薄膜上に感光性レジストを塗布し、フォトマスクを介して露光、現像した後、露出した薄膜部分をドライエッチングあるいはウエットエッチングしてパターニングを行う方法である。そして、パターニングを行った後、不要となったレジストを剥離し、さらにその上に材料の成膜を繰り返し行って半導体材料を作製する。
【０００６】
このように、フォトリソグラフィ法がＴＦＴ素子の作製に用いられてきたが、製造工程が複雑であるとともに、クリーンルームなどの大規模な施設が必要になるという問題があった。近年、従来のフォトリソグラフィ工程を用いたＴＦＴ素子の製造工程のデメリットを補う技術として、有機半導体材料を用いた有機ＴＦＴ素子の研究開発が盛んに進められている（特許文献１、非特許文献１等参照）。
【０００７】
有機ＴＦＴの製造方法は素子構造にもよるが、例えば、ゲート電極を基板上に形成するボトムゲート−ボトムコンタクト構造の場合、基板上にゲート電極を、フォトリソグラフィ技術を用いて形成した後、ゲート電極上にゲート絶縁膜としてプラズマＣＶＤでＴＥＯＳソースを用いて形成したり、塗布絶縁材料を印刷により形成する。
【０００８】
次に、フォトリソグラフィ技術を用いてソース電極とドレイン電極を形成し、この後、前処理を行ってソース電極とドレイン電極の間のチャネル部に有機半導体層を形成している。
【０００９】
有機半導体材料には高分子材料と低分子材料があり、有機半導体部分をチャネル部に成膜する方法が異なる。
【００１０】
高分子材料による有機半導体部分の形成方法としては、高分子材料を溶媒に分散させた分散液や、高分子材料を溶解させた溶解液を塗布して成膜する方法がある。
【００１１】
一方、低分子材料の有機半導体材料については、真空下での蒸着などの成膜方法が行われているが、一部、溶媒、溶解条件を選択することにより塗布による成膜も行われている。塗布にはスピンコート法、インクジェット法などが用いられており、その他、マイクロコンタクトプリント法なども検討されている。
【００１２】
高分子材料または低分子材料の有機半導体材料を塗布後、溶媒を除くため塗布した有機半導体材料を乾燥する。乾燥方法としては真空下で溶媒を揮発させる方法や、ホットプレート上にて加熱する方法が採られている。
【００１３】
ＴＦＴパネル組み立て工程においては、形成されたＴＦＴを配置したＴＦＴ基板の面上に配向膜を形成してラビング処理を施すことで、電圧無印加時の液晶分子の配列を決定するのが一般的である。配向膜の形成工程では、ポリイミド溶液を基板上へ印刷、インクジェット及びスプレー等を用いて塗布し、乾燥工程で配向膜を乾燥している。
【００１４】
乾燥工程において、配向膜の乾燥に長時間を要すると、乾燥むらが生じ、配向膜厚が不均一になる問題がある。そのため、塗布工程の後、配向膜表面に向けて、配向膜の溶媒を蒸発させるのに必要な温度の気体を吹き付けるようにする方法が提案されている（特許文献２、特許文献３参照）。
【特許文献１】特開平１０−１９０００１号公報
【特許文献２】特開２００３−５７６２５号公報
【特許文献３】特開平１１−２６４９７８号公報
【非特許文献１】Ａｄｖａｎｃｅｄ  Ｍａｔｅｒｉａｌ誌  ２００２年  第２号  ９９頁（レビュー）
【発明の開示】
【発明が解決しようとする課題】
【００１５】
塗布半導体材料の塗布後の乾燥に真空下での乾燥工程を採用する場合は、乾燥工程に多大な時間を要し、塗布半導体のメリットのひとつである、真空プロセスの必要なく、安価に製造できる点に相反してしまうという問題があった。また、基板をホットプレート上で加熱して乾燥させる場合は、ホットプレートからの熱の伝わり方が均一でなく、基板上の場所により乾燥むらが生じてしまい、そのため、アレイ基板上の素子間に特性のばらつきが生じるという問題があった。
【００１６】
一方、特許文献２、特許文献３では、ＴＦＴを形成した基板上に塗布した配向膜を、短時間で乾燥する方法は開示されているが、ＴＦＴを形成する半導体材料を乾燥する方法は開示されておらず、適用することはできない。
【００１７】
本発明は、上記課題に鑑みてなされたものであって、半導体材料の塗布膜に気体を吹き付けて乾燥時間を短縮し、乾燥むらを低減することにより、半導体層を均一に、低コストで成膜する半導体の成膜方法、および半導体層を成膜する製造装置を提供することを目的とする。
【課題を解決するための手段】
【００１８】
１．
基板上に半導体層を成膜する成膜方法において、
前記基板上に溶媒を含む半導体材料を塗布した後、前記基板上の塗布面に気体を吹き付ける工程を有する、
ことを特徴とする半導体層の成膜方法。
【００１９】
２．
前記気体の温度が、前記溶媒の蒸発温度よりも高いことを特徴とする１．に記載の半導体層の成膜方法。
【００２０】
３．
予め定められた温度を有するテーブル上に載置された前記基板に、気体を吹き付けることを特徴とする１．または２．に記載の半導体層の成膜方法。
【００２１】
４．
前記基板上に少なくともソース電極とドレイン電極が設けられ、
前記気体を吹き付ける工程では、前記ソース電極と前記ドレイン電極との間に流れる電流の方向と平行方向に気体を吹き付けることを特徴とする１．乃至３．のいずれか１項に記載の半導体層の製膜方法。
【００２２】
５．
前記気体を吹き付ける工程では、
前記基板の基板面に対して気体を吹き付ける角度が４５°以下である、
ことを特徴とする４．に記載の半導体層の成膜方法。
【００２３】
６．
前記半導体層に、チオフェンオリゴマー類、ポリチオフェン類、またはシリルエチニルペンタセン類のうちの少なくとも１つが含有されていることを特徴とする４．または５．に記載の半導体層の成膜方法。
【００２４】
７．
前記基板上に少なくともソース電極、ドレイン電極から構成される複数の半導体素子を形成する場合において、
前記基板上に形成された前記半導体素子の前記ソース電極、前記ドレイン電極は、前記ソース電極と前記ドレイン電極の間を電流が流れる方向が、同一方向になるように配置されている、
ことを特徴とする４．乃至６．の何れか１項に記載の半導体層の成膜方法。
【００２５】
８．
基板上に半導体層を成膜する製造装置において、
基板の表面に溶媒を含む半導体材料を塗布する塗布装置と、
前記基板上の前記溶媒を含む半導体材料の塗布面に対して、気体を吹き付ける気体吹き付け装置と、
を有することを特徴とする半導体層を成膜する製造装置。
【００２６】
９．
前記気体吹き付け装置は、
前記溶媒を蒸発させるために必要な温度に気体を加熱する加熱装置を備えることを特徴とする８．に記載の半導体層を成膜する製造装置。
【００２７】
１０．
前記半導体層を成膜する製造装置は、
予め定められた温度に設定可能な、前記基板を載置するテーブルを有し、
前記気体吹き付け装置は、前記テーブルに載置された前記基板の前記溶媒を含む半導体材料の塗布面に対して気体を吹き付ける、
ことを特徴とする８．または９．に記載の半導体層を成膜する製造装置。
【発明の効果】
【００２８】
本発明によれば、塗布した半導体材料を短時間で乾燥できるので、半導体層を均一に、低コストで、形成することができる。
【発明を実施するための最良の形態】
【００２９】
以下、実施形態により本発明を詳しく説明するが、本発明はこれに限定されるものではない。
【００３０】
図１は本発明に係わる薄膜トランジスタ（以下ＴＦＴと記す。）の製造方法を説明する説明図である。図１を用いて、基板１上にゲート電極２ｂを設け、更にゲート絶縁層７ｂ、半導体層１０を形成してソース電極８とドレイン電極９を設けたボトムゲート型のＴＦＴを形成する場合の製造方法について順を追って説明する。なお、本発明はボトムゲート型に適用を限定されるものではなく、トップゲート型、縦型、トップアンドボトム型など、どのような素子構成にも適用可能である。
【００３１】
図１（１−ａ）〜図１（７−ａ）は、基板１を上面から見た平面図であり、図１（１−ｂ）〜図１（７−ｂ）は基板１を図１（１−ａ）〜図１（７−ａ）の断面Ｘ−Ｘ’で切断した断面図である。
【００３２】
本発明に係る有機ＴＦＴの製造方法の一例として、次の工程Ｓ１〜Ｓ７を説明する。
Ｓ１・・・・・導電性薄膜２が形成された基板１上に、各電極パターンのレジスト層４を形成する工程。
Ｓ２・・・・・基板１をエッチングする工程。
Ｓ３・・・・・ゲート電極２ｂ上のレジスト層４を除去する工程。
Ｓ４・・・・・ゲート絶縁層７を形成する工程。
Ｓ５・・・・・ソース電極８、ドレイン電極９を形成する工程。
Ｓ６・・・・・ソース電極８、ドレイン電極９の間に半導体層１０を成膜する工程。
【００３３】
以下、各工程について順に説明する。
【００３４】
Ｓ１・・・・・導電性薄膜２が形成された基板１上に、各電極パターンのレジスト層４を形成する工程。
【００３５】
導電性薄膜２が形成された基板１上に感光性レジストを塗布後、各電極パターンのフォトマスクを介して露光、現像して、各電極パターンのレジスト層４を形成する。工程Ｓ１では、図１（１−ａ）、図１（１−ｂ）のようにレジスト層４ｂが、基板１上に形成される。
【００３６】
なお、本発明において、基板１は特に材料を限定されない。例えばガラスやフレキシブルな樹脂製シートを用いることができる。導電性薄膜２は、例えば、蒸着やスパッタリング、ＣＶＤ法等の方法を用いて、基板１上に導電性薄膜としてＡｌ、Ｃｒ、Ｔａ、Ｍｏ、Ａｇなどの低抵抗金属材料やこれら金属の積層構造、また、金属薄膜の耐熱性向上、支持基板への密着性向上、欠陥防止のために他の材料のドーピングしたものを用いることができる。また、ＩＴＯ、ＩＺＯ、Ｓｎｏ、Ｚｎｏなどの透明電極を用いることもできる。
【００３７】
Ｓ２・・・・・基板１をエッチングする工程。
【００３８】
図１（２−ａ）、図１（２−ｂ）に示すように、基板１をエッチングすることにより、導電性薄膜２上のレジスト層４が無い部分を除去する。
【００３９】
Ｓ３・・・・・ゲート電極２ｂ上のレジスト層４を除去する工程。
【００４０】
図１（３−ａ）、図１（３−ｂ）に示すように、ゲート電極２ｂ上のレジスト層４ｂを除去する。
【００４１】
Ｓ４・・・・・ゲート絶縁層７を形成する工程。
【００４２】
図１（４−ａ）、図１（４−ｂ）に示すように、ゲート絶縁層７を形成する。
【００４３】
ゲート絶縁層７は、例えば、蒸着、スパッタリング、ＣＶＤ法、大気圧プラズマ法などのドライプロセスで形成する。ゲート絶縁層７としては、特に材料を限定されず種々の絶縁膜を用いることができる。例えば、酸化ケイ素、酸化アルミニウム、酸化タンタル、酸化チタンなどの比誘電率の高い無機酸化物皮膜が用いられる。または、塗布材料としてＰＶＰ、ポリイミド、ポリシロキサン系などの有機材料や塗布可能な無機膜材料を用いることもできる。
【００４４】
Ｓ５・・・・・ソース電極８、ドレイン電極９を形成する工程。
【００４５】
図１（６−ａ）、図１（６−ｂ）に示すように、ソース電極８、ドレイン電極９を形成する。ソース電極８、ドレイン電極９は、例えば、金をスパッタにより成膜することにより形成する。なお、ここでは金を例示したが、特に金に材料を限定されることなく、白金、銀、銅、アルミニウム等種々の材料を用いることができる。または、塗布材料としてＰＥＤＯＴ／ＰＳＳに代表される導電性有機材料、金属ナノ粒子を分散させた塗布材料を用いることもできる。
【００４６】
Ｓ６・・・・・ソース電極８、ドレイン電極９の間に半導体層１０を成膜する工程。
【００４７】
図１（７−ａ）、図１（７−ｂ）に示すように、基板１上に形成されたソース電極８、ドレイン電極９と電気的に接合し、かつゲート絶縁層７ｂに接するように半導体層１０を成膜する。
【００４８】
半導体材料は溶媒に溶解または分散させるものであれば、その材料については問わない。有機高分子材料はもちろんのこと、最近、低分子材料であるペンタセンも、加熱した溶媒に溶かし塗布されているが、それらについても同様であり、半導体材料は低分子材料でも高分子材料でも構わない。
【００４９】
また、有機無機ハイブリッド材料であっても、無機材料であっても、溶媒と同時に塗布し、溶媒を乾燥させることで半導体層を成膜するものであれば本発明を適用することができる。
【００５０】
塗布できる材料の代表例としては、ポリ（３−ヘキシルチオフェン）などのポリチオフェン類、チオフェンの６量体を基本に側鎖を有するオリゴチオフェンなどの芳香族オリゴマー類、ペンタセンに置換基を持たせ溶解性を高めたペンタセン類、フルオレンとバイチオフェンとの共重合体（Ｆ８Ｔ２）、ポリチエニレンビニレンまたはフタロシアニンなどのいかなる可溶性の半導体でも使用できる。特にペンタセン類には６、１３−ビストリイソプロピルシリルエチニルペンタセン、６、１３−ビストリエチルシリルエチニルペンタセンを含むシリルエチニルペンタセンがある。これは特許文献として、米国特許６６９００２９号明細書、非特許文献として、Ｊ．ＡＭ．ＣＨＥＭ．誌  ２００５年  １２７号  ４９８６頁−４９８７頁に開示されている半導体材料であり、ペンタセンに２つの置換基を設け、分子間の相互作用を制御し、高移動度を実現している材料である。その構造式は以下のとおりであり、また、ベンゼン環の一部がチオフェン環などに置き換えられていても良い。
【００５１】
【化１】
2007134629.tif 000003
【００５２】
例えば、半導体層１０を形成する前処理として、ＯＴＳ処理と呼ばれるオクタデシルトリクロロシランをトルエンに０．１ｍｏｌ／Ｌ溶かした溶液に浸漬する処理を行った後、半導体材料として、例えばポリ（３−ヘキシルチオフェン）をジクロロベンゼンに０．３質量％の濃度で溶かした溶液を用いて、スピンコート法によりソース電極８、ドレイン電極９の間に塗布して半導体層１０を形成する。半導体層１０の成膜方法はスピンコート法だけでなく、インクジェット法、マイクロコンタクトプリント法を用いることも可能であり、成膜方法を問わない。
【００５３】
次に、Ｓ７で形成した半導体層１０の溶媒を蒸発させるために気体を吹き付ける工程Ｓ８について、図２を用いて説明する。
【００５４】
図２は図１（７−ａ）、図１（７−ｂ）で説明したソース電極８、ドレイン電極９の間に形成された半導体層１０を乾燥する工程を説明する説明図である。図１と同じ構成要素には同番号を付し、説明を省略する。図２（ａ）、（ｃ）は正面図、図２（ｂ）、（ｄ）は図２（ａ）、（ｃ）を断面Ｘ−Ｘ’で切断した、断面図である。
【００５５】
図２のＬ１、Ｌ２で示す矢印は基板１上に形成されたＴＦＴのソース電極８、ドレイン電極９間を流れる電流の方向を示している。ソース電極８、ドレイン電極９間を矢印Ｌ１、Ｌ２のいずれの方向にも電流を流すことができる。
【００５６】
図２のＤ１、Ｄ２で示す矢印は、基板１上に形成された半導体層１０の溶媒を蒸発させるため、図示せぬエアーブロア３１から気体を吹き付ける方向を示している。また、θ１、θ２は基板１に対して気体を吹き付ける角度である。エアーブロア３１は本発明の気体吹き付け装置である。
【００５７】
気体を吹き付ける方向Ｄ１、Ｄ２は、図２の例ではソース電極８、ドレイン電極９間を流れる電流の方向Ｌ１、Ｌ２とそれぞれ同一方向になっている。
【００５８】
後に実施例２で説明するように、半導体材料として、ポリ（３−ヘキシルチオフェン）を用いて半導体層１０を形成した有機ＴＦＴの移動度とＯＮ／ＯＦＦ電流比は、気体を吹き付ける方向Ｄ１、Ｄ２が電流の方向Ｌ１、Ｌ２とそれぞれ同一方向のとき、最も優れている。また、実施例４で説明するように、半導体材料として、６，１３ビストリイロプロピルシリルエチニルペンタセンを用いて半導体層１０を形成した有機ＴＦＴの場合も、同様の結果が得られた。
【００５９】
このように実施例２、実施例４では、Ｌ１、Ｌ２の方向が望ましい結果が得られたが、Ｌ１、Ｌ２の方向に限定されるものではなく、半導体材料によって最も良い電気的特性が得られる方向に、気体を吹き付けることが望ましい。また、気体を吹き付ける方向に関係なく、半導体層１０の溶媒を蒸発させる効果は得られる。例えば、Ｄ１、Ｄ２に直交する方向に気体を吹き付けても良い。
【００６０】
以降図２の説明では、気体を吹き付ける方向Ｄ１、Ｄ２を、それぞれＬ１、Ｌ２方向と呼ぶ。また、以降、Ｄ１、Ｄ２に直交する方向を、Ｌ１、Ｌ２と直交する方向と呼ぶ。
【００６１】
基板１に対して気体を吹き付ける角度はθ１、θ２は９０°、すなわち基板１に対し真上からでも良いし、基板１に対してθ１、θ２は０°すなわち平行でも溶媒を蒸発させる効果は得られるが、θ１、θ２が約３０°のとき溶媒が蒸発するまでの時間を最も短縮できる。θ１、θ２は少なくとも４５°以下で、より好ましくは約３０°であることが望ましい。
【００６２】
乾燥に用いる気体の種類は窒素または不活性ガスが好ましい。また、気体の温度は、室温から２００℃程度である。気体の温度は使用する溶媒、半導体材料の耐熱温度に依存する。揮発性の高い溶媒を用いる場合は低く、沸点の高い揮発性の低い溶媒を用いる場合には高くなる。
【００６３】
また、気体の温度は半導体材料の分解温度より低い温度でなければならない。他の部材への影響がなければ、半導体材料の軟化点を越える温度でもよい。気体の吹き出し口の形状は特に問わないが、ライン状に気体を吹き出せるものが好ましい。
【００６４】
気体の単位時間当たりの流量は揮発させる溶媒によるが、０．５Ｌ／（ｍｉｎ・ｍｍ2）以上が好ましい。気体の送る速度をはじめはやや弱くしておき、乾燥が進むにつれ強めても良い。
【００６５】
気体を吹き付ける方法は、ライン状に気体を吹き出す部材が基板１に対して平行に動き全体に気体を送ってもよいし、ライン状に気体を吹き出す部材を固定し、基板を保持したテーブルが移動してもよいし、双方が移動していても良い。また、双方が固定されていても良い。
【実施例】
【００６６】
以下、本発明の効果を確認するために行った実施例について説明するが、本発明はこれらに限定されるものではない。
【００６７】
［実施例１］
本実施例では、基板１上に３０×２０の計６００の有機ＴＦＴを形成する工程において、半導体層１０の溶媒を蒸発させるために気体を吹き付ける工程Ｓ８の条件を変えて効果を確認した。
【００６８】
〔有機ＴＦＴの作製〕
図１で説明したＳ１〜Ｓ７の工程で作製したので、各工程の番号を付して順に説明し、共通する点は説明を省略する。
【００６９】
Ｓ１：基板１は、導電性薄膜２としてＡｌＮｄ（アルミネオジウム）膜を表面に１２５ｎｍ形成した１５０ｍｍ×１７０ｍｍの大きさのガラス基板を用いた。この基板１にレジストを約１μｍの厚みで形成し、露光、現像を行う。
【００７０】
Ｓ２：ＡＬＮｄ膜のエッチングを行う。
【００７１】
Ｓ３：ゲート電極２ｂ上のレジスト層４を除去する。
【００７２】
Ｓ４：ゲート絶縁層７として、プラズマＣＶＤ法でＴＥＯＳ（テトラエトキシシラン）ガスを用いてＳｉＯ2膜を基板１上に５００ｎｍ形成する。
【００７３】
Ｓ５：洗浄後、ゲート絶縁層７上にポジレジスト薄膜を約１μｍ程度形成し、ソース電極８、ドレイン電極９の形状を反転させたパターンを持つフォトマスクを用いて露光する。次に、現像を行い、ソース電極８、ドレイン電極９を設けたい箇所のみレジストを除去し、電極を設けたくない箇所にはレジストを残す。Ａｕをスパッタにより約５０ｎｍ成膜し、ソース電極８、ドレイン電極９を形成し、レジストを除去する。
【００７４】
Ｓ６：半導体層１０を形成する前処理として、オクタデシルトリクロロシランをトルエンに０．１ｍｏｌ／Ｌ溶かした溶液に浸漬するＯＴＳ（オクタデシルトリクロロシラン）処理を行った後、半導体材料として、ポリ（３−ヘキシルチオフェン）をジクロロベンゼンに０．３質量％の濃度で溶かした溶液を用いて、スピンコートによりソース電極８、ドレイン電極９の間に塗布して半導体層１０を成膜する。ポリ（３−ヘキシルチオフェン）の構造式を下記に示す。
【００７５】
【化２】
2007134629.tif 000004
【００７６】
このようにして作製した基板１上の半導体層１０を乾燥する工程Ｓ８の条件を変えて実験を行った。
【００７７】
実施例１の工程Ｓ８の条件について説明する。
【００７８】
基板１を図示せぬテーブルに載せ、図２には図示せぬエアーブロア３１から矢印Ｄ１の方向に気体を吹き付けて乾燥を行った。エアーブロア３１は加熱装置を備え、気体を所定の温度に加熱して吹き付けることができる。気体の温度は２５℃、または８０℃に設定した。
【００７９】
エアーブロア３１は固定し、テーブルを移動させることにより全体に風を送り、溶媒を蒸発させた。前述のように、矢印Ｄ１の方向はＬ１の方向と同一方向なので、以降Ｌ１方向と呼ぶ。
【００８０】
エアーブロア３１から吹き付ける気体：窒素ガス
気体の流量：２．０Ｌ／（ｍｉｎ．・ｍｍ2）
気体の温度：２５℃、または８０℃
テーブル温度：２５℃、または８０℃
テーブルの移動速度：約２ｍ／分
気体の吹き付け方向：Ｌ１方向（図２に図示）
気体の吹き付け角θ１：３０°
〔実験結果〕
実験結果を表１に示す。本実験では乾燥条件を変えて作製したガラス基板上の有機ＴＦＴ素子６００個のうち、２４個の有機ＴＦＴ素子をランダムに選び、それぞれについて移動度とＯＮ／ＯＦＦ電流比（ＴＦＴがＯＮ時のソースードレイン間の電流値／ＴＦＴがＯＦＦ時のソースードレイン間の電流値）を評価した。
【００８１】
【表１】
2007134629.tif 000005
【００８２】
比較例１、２は気体の吹き付けによる効果を確認するため、実施例と同じ基板１を気体の吹き付けを行わずに乾燥させた実験例である。比較例１ではテーブルの温度を２５℃、比較例２ではテーブルの温度を８０℃に設定し、乾燥させている。測定は乾燥後、約２４時間経ってから行った。また、比較例３は、実施例と同じ基板１を真空乾燥を１０時間行って乾燥させた実験例である。
【００８３】
実施例１−１、１−２、１−３は、効果を確認するため吹き付ける気体の温度とテーブルの温度を変えている。
【００８４】
実施例１−１は気体の温度２５℃、テーブルの温度２５℃に設定している。比較例１の気体の吹き付けを行わずにテーブルの温度２５℃で乾燥した場合と比べて、実施例１−１で制作した有機ＴＦＴは移動度、抵抗比ともに優れ、そのばらつきも少ないことが確認できた。
【００８５】
実施例１−２は気体の温度２５℃、テーブルの温度８０℃に設定している。実施例１−１より移動度、抵抗比ともに優れており、テーブルの温度を加熱する効果が確認できた。また、比較例２の気体の吹き付けを行わずにテーブルの温度８０℃で乾燥した場合と比べて、実施例１−２で制作した有機ＴＦＴは移動度、抵抗比ともに優れ、そのばらつきも少ないことが確認できた。
【００８６】
実験例１−３では気体の温度８０℃、テーブルの温度８０℃に設定している。実施例１−２より移動度、抵抗比ともに優れており、気体を加熱する効果が確認できた。また、比較例３の真空乾燥を１０時間行って制作した有機ＴＦＴの移動度、抵抗比に近い優れた性能を有することが確認できた。
【００８７】
［実施例２］
以下に、本発明の効果を確認するために行った実施例２について説明する。
【００８８】
本実施例では、実施例１と同じ基板１に、Ｓ１〜Ｓ６の工程は実施例１と同じ工程で作製した。Ｓ７の工程では、実施例１と同じ半導体材料を、インクジェット法によりソース電極８、ドレイン電極９の間に塗布して半導体層１０を成膜した。
【００８９】
本実施例では、半導体層１０の溶媒を蒸発させるために気体を吹き付ける工程Ｓ８の気体を吹き付ける方向と吹き付け角θ１を変えて効果を確認した。
【００９０】
〔実験条件２〕
エアーブロア３１から吹き付けられる気体：有り（窒素ガス）
気体の流量：２．０Ｌ／（ｍｉｎ．・ｍｍ2）
気体の温度：８０℃
テーブル温度：８０℃
テーブルの移動速度：約２ｍ／分
気体の吹き付け方向：Ｌ１方向（図２に図示）、Ｌ１と直交する方向
気体の吹き付け角θ１：３０°
〔実験結果〕
実験結果を表２に示す。本実験では気体の吹き付け方向を変えて作製した各ガラス基板上の有機ＴＦＴ素子６００個のうち、それぞれ２４個の有機ＴＦＴ素子をランダムに選び、それぞれについて移動度とＯＮＯＦＦ電流比を評価した。
【００９１】
【表２】
2007134629.tif 000006
【００９２】
実施例２−１では気体の温度８０℃、テーブルの温度８０℃に設定し、Ｌ１方向に気体を吹き付けている。気体の吹き付け角θ１は約３０°である。
【００９３】
実施例２−２では気体の温度８０℃、テーブルの温度８０℃に設定し、Ｌ１方向に気体を吹き付けている。気体の吹き付け角θ１は約４５°である。
【００９４】
気体の吹き付け角θ１を約４５°にした実施例２−２では、約３０°にした実施例２−１より移動度、抵抗比ともに多少劣る結果を得た。
【００９５】
実施例２−３では気体の温度８０℃、テーブルの温度８０℃に設定し、Ｌ１と直交する方向に気体を吹き付けている。Ｌ１方向に気体を吹き付けた実施例２−１、実施例２−２の何れも実施例２−３より移動度、抵抗比ともに優れており、Ｌ１方向すなわち２つの電極間を電流が流れる方向に気体を吹き付ける効果が確認できた。
【００９６】
このように、２つの電極間を電流が流れる方向と平行方向に気体を吹き付け、順次乾燥させた実施例２−１、実施例２−２は、２つの電極間を電流が流れる方向と直交する方向に気体を吹き付けた実施例２−３に比べて、高い移動度が得られた。これは、ソース電極８、ドレイン電極９の間に塗布したポリ（３−ヘキシルチオフェン）の分子配列が、電流が流れる方向に気体を吹き付けることにより、電流が流れやすい方向に分子を規則正しく配列させ、大きな面積で高配向化されたものと考えられる。
【００９７】
また、実施例２−２より実施例２−１の方が高い移動度が得られたのは、吹き付け角θ１を３０°にして気体を吹き付けた実施例２−１の方が、ポリ（３−ヘキシルチオフェン）の溶媒を早く乾燥させたためと考えられる。
【００９８】
図３は、今回半導体層１０に用いたポリ（３−ヘキシルチオフェン）の分子構造を説明するための説明図である。
【００９９】
図３（ａ）はポリ（３−ヘキシルチオフェン）の分子構造を示す図である。この高分子はπ共役電子を持ち、キャリアの伝導を担うチオフェン環が並んだ部分と溶媒への溶解性を高めるために付与した長いアルキル基を有する。
【０１００】
図３（ｂ）は理想的な分子配列を説明する図である。チオフェン環部分を平板、アルキル基部を細い円柱で簡易的に表している。乾燥工程後、図３（ｂ）のような分子配列になることが望ましい。
【０１０１】
図３（ｃ）は図３（ｂ）のチオフェン環部分だけを図示した図であり、理想的な分子配列を図示している。実施例２においては、図３（ｃ）のように電流が流れやすい方向にチオフェン環部分が規則正しく配列されたものと考えられる。
【０１０２】
図３（ｄ）は分子配列が悪い例であり、チオフェン環部分の方向がばらばらになっている。このような状態では配列した分子領域間に境界が多くなり、キャリアの移動を阻害してしまっていると考えられる。
【０１０３】
［実施例３］
以下に、本発明の効果を確認するために行った実施例３について説明する。
【０１０４】
図４は実施例３の半導体層１０を成膜、乾燥する工程を説明する説明図である。
【０１０５】
本実施例では、あらかじめ前工程において、ゲート電極２ｂ、ゲート絶縁膜７、ソース電極８、ドレイン電極９を形成したフィルム基板３０を、ロールのまま工程を流すロールツウロールにて有機ＴＦＴ素子を作製している。フィルム基板３０の材料は、ガスバリア層を有したポリカーボネートである。フィルム基板３０は図示せぬローラにより図４の矢印Ｌ３方向に搬送される。
【０１０６】
〔有機ＴＦＴ素子の作製〕
フィルム基板３０は洗浄装置によりアルカリ性洗剤にて超音波洗浄し、ついで純水中での超音波洗浄により洗剤を除き、再びすすぎを行った後、温水からの引き上げて、除電ブロア後、図４には図示せぬエアーブロア３１により１５０℃に加熱された温風を吹き付けて乾燥させ、水分を取り除いた。
【０１０７】
毛細管現象を利用したスリットコートにより厚み約１μｍのレジスト薄膜を形成後、再びエアーブロア３１により１５０℃に加熱された温風を送り乾燥させ、ゲート電極２ｂと、ゲート電極２ｂに接続する配線部であるゲートバスのパターンに対応したフォトマスクを介して露光を行った。
【０１０８】
露光後、現像装置にて現像を行い、ポストベーク後、Ａｌ電極のエッチング、レジスト剥離を行い、パターンを形成した。
【０１０９】
次に、アニロックスロールからインキをフレキシブル凸版に転写し印刷を行うフレキソ印刷機にてポリイミドインキを基板上に転写し、ホットプレート上で図４には図示せぬエアーブロア３１にて乾燥させた後、焼成し、ゲート絶縁膜７としてポリイミド薄膜を形成した。
【０１１０】
ソース電極８とドレイン電極９はＰＥＤＯＴ／ＰＳＳ（ポリ（エチレンジオキシチオフェン）／ポリ（スチレン・スルフォン酸））を材料として、また、ソース電極８に接続する配線部であるソースバスは銀ペーストを材料として、インクジェット３２を用いて形成した。
【０１１１】
半導体材料は、実施例１と同じ材料を用い、インクジェット３２を用いて塗布し、半導体層１０を成膜した。
【０１１２】
本実施例では、インクジェット３２を用いて半導体層１０を成膜後、半導体層１０の溶媒を蒸発させるため、エアーブロア３１ａにより気体を吹き付けた。気体を吹き付ける方向は、図４の矢印Ｄ３の方向と矢印Ｄ４の方向の２通りで実験し、効果を確認した。（以下、Ｄ３方向、Ｄ４方向と記す。）矢印Ｄ３の方向はフィルム基板３０上に形成された図示せぬ有機ＴＦＴ素子のソース電極とドレイン電極間を電流が流れる方向（矢印Ｌ３の方向）と同一方向である。
【０１１３】
〔実験条件３〕
エアーブロア３１ａから吹き付けられる気体：有り（窒素ガス）
気体の流量：２．０Ｌ／（ｍｉｎ．・ｍｍ2）
気体の温度：８０℃
テーブル温度：８０℃
テーブルの移動速度：約２ｍ／分
気体の吹き付け方向：Ｄ３方向、Ｄ４方向（図４に図示）
気体の吹き付け角θ１：３０°
最後に、図４に図示したフレキソ版を巻いた版胴３３を用いたフレキソ印刷によりアクリル系の絶縁性保護薄膜を形成し、エアーブロア３１ｂにより気体を吹き付け乾燥、その後、焼成することでアレイ基板を完成させた。
【０１１４】
〔実験結果〕
実験結果を表３に示す。本実験では気体の吹き付け方向を変えて作製したフィルム基板３０上の有機ＴＦＴ素子のうち、２４個の有機ＴＦＴ素子をランダムに選び、それぞれについて移動度とＯＮＯＦＦ電流比を評価した。
【０１１５】
【表３】
2007134629.tif 000007
【０１１６】
実施例３−１では、気体の温度８０℃、テーブルの温度８０℃に設定し、Ｄ３方向に気体を吹き付けている。有機ＴＦＴ素子はフィルム基板３０上に、ソース電極８、ドレイン電極９間を電流が流れる方向がＤ３方向と同一方向になるように配置されている。
【０１１７】
実施例３−２では、気体の温度８０℃、テーブルの温度８０℃に設定し、Ｄ３方向と直交するＤ４方向に気体を吹き付けている。
【０１１８】
実施例３−１、実施例３−２で作製した有機ＴＦＴ素子は、同等の乾燥工程で乾燥した実施例２−１、実施例２−２で作製した有機ＴＦＴ素子と、同等の移動度、抵抗比が得られることが確認できた。
【０１１９】
Ｄ３方向に気体を吹き付けた実施例３−１は、実施例３−２より移動度、抵抗比ともに優れている。このように、フィルム基板３０を用いた実施例３でも、実施例同様に２つの電極間を電流が流れる方向と平行方向に気体を吹き付けることによる効果が確認できた。
【０１２０】
なお、本実施例ではフィルム基板３０上に形成された有機ＴＦＴ素子のソース電極とドレイン電極間を電流が流れる方向は全て矢印Ｄ３の方向に配置する例を説明したが、本発明を実施する上でこのような配置に限定されるものではない。基板配置上の都合で、一部の有機ＴＦＴ素子が、例えば矢印Ｄ３の方向と異なる方向を向いていても、乾燥工程後のそれらの有機ＴＦＴ素子の電気的特性が、Ｄ３方向に気体を吹き付けた実施例３−１で制作した有機ＴＦＴ素子より若干劣るだけで、用途により利用することができる。
【０１２１】
［実施例４］
以下に、本発明の効果を確認するために行った実施例４について説明する。
【０１２２】
図５は実施例４で作製したＴＦＴの構成とその作製手順を説明する説明図である。
【０１２３】
図５は図１（７−ａ）、図１（７−ｂ）で説明したソース電極８、ドレイン電極９の間に形成された半導体層１０を乾燥する工程を説明する説明図である。図１と同じ構成要素には同番号を付し、説明を省略する。図５（１−ａ）〜（４−ａ）は正面図、図５（１−ｂ）〜（４−ｂ）は図５（１−ａ）〜（４−ａ）を断面Ａ−Ａ’で切断した、断面図である。
【０１２４】
本実施例では、あらかじめ前工程において、ゲート電極２、ゲート絶縁膜７形成したガラス基板を用いて有機ＴＦＴ素子を作製している。ゲート電極にはＡｌＮｄ（アルミネオジウム）膜を表面に１２５ｎｍ、ゲート絶縁膜にはプラズマＣＶＤ法でＴＥＯＳ（テトラエトキシシラン）ガスを用いてＳｉＯ2膜を基板１上に５００ｎｍ形成する。
【０１２５】
基板１上に半導体材料としてシリルエチニルペンタセン類の６，１３−ビストリイソプロピルシリルエチニルペンタセンをトルエン溶媒に溶解させたものをディスペンサを用いて滴下し、図示しないエアーブロアにより乾燥させ乾燥方向を図中の矢印Ｄ５の方向とした。矢印Ｄ５の方向は、ソース電極８とドレイン電極９の間を電流が流れる方向と平行方向である。また、比較のためにエアーブロアによる乾燥のないものを比較例４として作製、評価した。
【０１２６】
ここで用いた６，１３−ビストリイソプロピルシリルエチニルペンタセンは、例えば、特許文献として、米国特許６６９００２９号明細書、非特許文献として、Ｊ．ＡＭ．ＣＨＥＭ．誌  ２００５年  １２７号  ４９８６頁−４９８７頁に開示されている半導体材料であり、ペンタセンに２つの置換基を設け、分子間の相互作用を制御し、高移動度を実現している。６，１３−ビストリイソプロピルシリルエチニルペンタセンの構造式を下記に示す。
【０１２７】
【化３】
2007134629.tif 000008
【０１２８】
〔実験条件４〕
エアーブロアから吹き付ける気体：窒素ガス
気体の流量：２．０Ｌ／（ｍｉｎ．・ｍｍ2）
気体の温度：８０℃
テーブル温度：８０℃
テーブルの移動速度：約２ｍ／分
気体の吹き付け方向：Ｄ５方向（図５に図示）
気体の吹き付け角θ１：３０°
〔実験結果〕
実験結果を表４に示す。本実験では気体の吹き付けの有無を変えて作製したガラス基板３０上の有機ＴＦＴ素子の移動度とＯＮＯＦＦ電流比を評価した。
【０１２９】
【表４】
2007134629.tif 000009
【０１３０】
実施例４−１では、気体の温度２５℃、テーブルの温度８０℃に設定し、気体を吹き付けている。半導体層形成後、ソース電極８、ドレイン電極９は風を送り、乾燥方向と同一方向になるように配置されている。
【０１３１】
比較例４では、気体を吹き付けることなく、８０℃のテーブル上で乾燥させている。
【０１３２】
Ｄ５方向に気体を吹き付けた実施例４−１は、比較例４より移動度が優れている。また、ＯＮＯＦＦ電流比については、実施例４−１、比較例４は同等の性能である。このように、６，１３−ビストリイソプロピルシリルエチニルペンタセンを含有する半導体層１０を成膜した後、ソース電極８、ドレイン電極９を形成する実施例４−１でも、他の実施例同様に２つの電極間を電流が流れる方向と平行方向に気体を吹き付けることによる効果が確認できた。
【０１３３】
実施例４−１の移動度が高くなったのは、実施例２と同様に、気体を吹き付けることにより、乾燥時に結晶化の方向性を持たせることができたためと考えられる。一方、気体を吹き付けなかった比較例４は、ディスペンサから液滴が落下し、基板上で広がり周囲から順に乾燥したことにより結晶化の方向がランダムまたは同心円状となったためと考えられる。
【０１３４】
［実施例５］
次に、本発明の効果を確認するために行った実施例５について説明する。
【０１３５】
本実施例は半導体材料にオリゴチオフェンを用いたことを除いて、図５を用いて説明した実施例４で作製したＴＦＴの構成とその作製手順はほぼ同じである。
【０１３６】
今回用いたオリゴチオフェンの構造式を下記に示す。チオフェンオリゴマー類はベンゼン環がおおよそ１５〜２０個以内であり、ベンゼン環がそれ以上のポリチオフェン類と区別している。
【０１３７】
【化４】
2007134629.tif 000010
【０１３８】
以下、実施例４と同じ工程については説明を省略し、異なる点を図５を用いて説明する。
【０１３９】
実施例と同じ手順で作製した基板１上に半導体材料として前記オリゴチオフェンをシクロヘキサンとＴＨＦを質量比で８：２となるように混合したものを溶媒にして、溶液をディスペンサを用いて滴下し、エアーブロアにより乾燥させ、乾燥方向を図５の矢印Ｄ５の方向とした。矢印Ｄ５の方向は、ソース電極８とドレイン電極９の間を電流が流れる方向と平行方向である。
【０１４０】
また、比較のためにエアーブロアによる乾燥のないものを比較例５として作製、評価した。
【０１４１】
〔実験条件５〕
エアーブロアから吹き付ける気体：窒素ガス
気体の流量：２．０Ｌ／（ｍｉｎ．・ｍｍ2）
気体の温度：８０℃
テーブル温度：８０℃
テーブルの移動速度：約２ｍ／分
気体の吹き付け方向：Ｄ５方向（図５に図示）
気体の吹き付け角θ１：３０°
〔実験結果〕
実験結果を表５に示す。本実験では気体の吹き付けの有無を変えて作製したガラス基板３０上の有機ＴＦＴ素子の移動度とＯＮＯＦＦ電流比を評価した。
【０１４２】
【表５】
2007134629.tif 000011
【０１４３】
実施例５では、気体の温度２５℃、テーブルの温度８０℃に設定し、気体を吹き付けている。半導体層形成後、風を送り、ソース電極８、ドレイン電極９は乾燥方向と同一方向になるように配置されている。
【０１４４】
比較例５では、気体を吹き付けることなく、８０℃のテーブル上で乾燥させている。
【０１４５】
Ｄ５方向に気体を吹き付けた実施例５は、比較例５より移動度が優れている。また、ＯＮＯＦＦ電流比については、実施例５、比較例５は同等の性能である。このように、チオフェンオリゴマー類のオリゴチオフェンを含有する半導体層１０を成膜した後、ソース電極８、ドレイン電極９を形成する実施例５でも、他の実施例同様に２つの電極間を電流が流れる方向と平行方向に気体を吹き付けることによる効果が確認できた。
【０１４６】
以上、このように塗布した半導体層に気体を吹き付けることにより、乾燥時間を短縮し、乾燥むらを低減するので、半導体層を均一に、低コストで、成膜する半導体の成膜方法、および半導体層を成膜する製造装置を提供することができる。
【０１４７】
なお、本発明の実施例における半導体材料では、ソース電極８とドレイン電極９間を電流が流れる方向と平行方向に気体を吹き付けることにより、有機ＴＦＴの電気的特性を向上させることができたが、気体を吹き付ける方向は、半導体材料によって最も有機ＴＦＴの電気的特性を向上させる方向にすれば良い。
【図面の簡単な説明】
【０１４８】
【図１】本発明に係わる薄膜トランジスタ（以下ＴＦＴとする）の製造方法を説明する説明図である。
【図２】本実施形態における半導体層１０を乾燥する工程を説明する説明図である。
【図３】ポリ（３−ヘキシルチオフェン）の分子構造を説明するための説明図である。
【図４】実施例３の半導体層１０を乾燥する工程を説明する説明図である。
【図５】実施例４で作製したＴＦＴの構成とその作製手順を説明する説明図である。
【符号の説明】
【０１４９】
１  基板
２ｂ  ゲート電極
４  レジスト層
７  ゲート絶縁層
８  ソース電極
９  ドレイン電極
１０  半導体層
【図１】
2007134629.tif 000012
【図２】
2007134629.tif 000013
【図３】
2007134629.tif 000014
【図４】
2007134629.tif 000015
【図５】
2007134629.tif 000016